Patent ES-2625108-T3 (ES)
Title: Recubrimientos en polvo
Inventor: ATTENBURROW GEOFFREY
IPC: C08G18/67
Filed: 2006-01-31
Granted: 2017-07-18
Abstract: Un oligómero o polímero cristalino o semicristalino, oligómero o polímero que: i) es un poliuretano o un poliéster, ii) presenta una temperatura de fusión por debajo de 100°C, iii) puede curarse por curado por radiación y/o curado térmico, iv) se obtiene por copolimerización de una composición de monómero que comprende Monómero I, II, A y B, en la que la fracción en moles de A en la mezcla de A y B está en el intervalo 20 a 60% y en la que, si el oligómero o polímero es un poliuretano, entonces: Monómero I: al menos un diisocianato con una cadena principal flexible; Monómero II: al menos un diol con una cadena principal alifática flexible o una cadena principal que contiene uniones éter; Monómero A: al menos un diol con un grupo acrilato curable por UV de fórmula: CH2>=CRCOO(CH2)mC(R1)(CH2OH)2 en la que R es -H o -CH3, R1 es H o un grupo alquilo -CnH2n+1 lineal o ramificado donde n es un número entero entre 1 y 4, m es un número entero entre 1 y 4 o alternativamente para un poliuretano de curado térmico, el Monómero A es un diol de la fórmula general: GF-C(R2)(CH2OH)2 en la que GF representa un grupo funcional que es grupo ácido carboxílico-, epoxi-, isocianato-, amino-, (met)acrilatoo hidroxilo adecuado para curado térmico con un agente reticulante, R2 es un grupo alquilo -CnH2n+1 lineal o ramificado en el que n es un número entero elegido entre 1 y 4, Monómero B: un diol de la fórmula general: HO(CH2)xCR3(R4)(CH2)yOH en la que x e y son números enteros e independientemente entre sí se eligen entre 1 y 6, R3 es H un grupo alquilo -CnH2n+1 lineal o ramificado en el que n es un número entero elegido entre 1 y 4, R4 es un grupo alquilo -CnH2n+1 lineal o ramificado donde n es un número entero elegido entre 1 y 9 o si el oligómero o polímero es un poliéster entonces: Monómero I: al menos un ácido dicarboxílico de fórmula HOOC(CH2)mCOOH donde m es un número entero elegido entre 0 y 16 o ácido isoftálico o ácido tereftálico o los derivados funcionales de los mismos; Monómero II: al menos un diol de fórmula HO(CH2)nOH donde n es un número entero elegido entre 2 y 16, preferiblemente 3 a 16 cuando el Monómero I es ácido isoftálico o un derivado funcional del mismo tal como la forma de éster o 5 a 16 cuando el Monómero I es ácido tereftálico o su forma de éster o dietilenglicol o un poliéter diol de longitud de cadena corta o 1,4-dihidroximetilciclohexano; Monómero A: al menos un diol con grupo acrilato curable por UV de la fórmula general: CH2>=CRCOO(CH2)mC(R1)(CH2OH)2 en la que: R es -H o -CH3 R1 es H o un grupo alquilo -CnH2n+1 lineal o ramificado donde n es un número entero entre 1 y 4, m es un número entero entre 1 y 4 o alternativamente para un poliéster de curado térmico, el Monómero A es un diol de la fórmula general: GF-C(R2)(CH2OH)2 en la que GF representa un grupo funcional que es grupo ácido carboxílico-, epoxi-, isocianato-, amino-, (met)acrilatoo hidroxilo adecuado para curado térmico con un agente reticulante, R2 es un grupo alquilo -CnH2n+1 lineal o ramificado en el que n es un número entero elegido entre 1 y 4, Monómero B: un diol de la fórmula general: HO(CH2)xCR3(R4)(CH2)yOH, en la que x e y son números enteros elegidos independientemente entre 1 y 6, R3 es H o un grupo alquilo -CnH2n+1 en el que n es un número entero elegido entre 1-4, R4 es un grupo alquilo -CnH2n+1 en el que n es un número entero elegido entre 1-9 y v) cuando dicho oligómero o polímero se somete a calor funde y fluye a una temperatura entre 60°C y 180°C y cuando dicho oligómero o polímero se somete con posterioridad a curado en estado fundido por radiación y/o energía térmica proporcionará un recubrimiento con una matriz polimérica, matriz polimérica que: a. presenta una flexibilidad de al menos 10%, en la que la flexibilidad se determina como la elongación de tracción a la rotura según la norma ISO 527 usando una velocidad de ensayo de tracción de 100 mm/min y una distancia de tracción máxima de 50 mm, b. presenta una Tg por debajo de 50°C, en la que la Tg se mide por calorimetría diferencial de barrido a una velocidad de calentamiento de 10°C/min, y c. es completamente amorfa o la matriz polimérica presenta un grado de cristalinidad de 20% o menor, en la que el grado de cristalinidad (C) se determina según la ecuación C >= (ΔH/ΔH100%) .100% donde ΔH es el calor de fusión [J/g] medido a partir de calorimetría diferencial de barrido a una velocidad de calentamiento de 10°C/min y ΔH100% es el calor de fusión del correspondiente polímero cristalino al 100% [J/g] proporcionado por la bibliografía.